(57)【要約】【課題】本発明は、主として生分解性樹脂からなるフィルムを、２枚以上重ねた多重フィルムであって（以下、多重フィルム中の各フィルムを、単に構成フィルムという）、お互いに融着も接着もされずに相合に自由移動できる２層以上の多重フィルムを提供するものである。【解決手段】  主として生分解性樹脂からなるフィルムを、２枚以上重ねた多重フィルムであって（以下、多重フィルム中の各フィルム（主として生分解性樹脂からなるフィルム）を、単に構成フィルムという）、下記の条件（Ａ）及び（Ｂ）を満足する多重フィルム。（Ａ）多重フィルム中の構成フィルム間の帯電電位が０．３〜１５ｋＶである。（Ｂ）多重フィルムを重ねた際の、多重フィルム間の帯電電位が２．０ｋＶ以下である。【選択図】なし【特許請求の範囲】
【請求項１】
主として生分解性樹脂からなるフィルムを、２枚以上重ねた多重フィルムであって（以下、多重フィルム中の各フィルム（主として生分解性樹脂からなるフィルム）を、単に構成フィルムという）、下記の条件（Ａ）及び（Ｂ）を満足する多重フィルム。
（Ａ）多重フィルム中の構成フィルム間の帯電電位が０．３〜１５ｋＶである。
（Ｂ）多重フィルムを重ねた際の、多重フィルム間の帯電電位が２．０ｋＶ以下である。
【請求項２】
多重フィルムの両方の面の平均表面粗さＳＲａが、０．０７μｍ以上０．７μｍ以下であることを特徴とする、請求項１に記載の多重フィルム。
【請求項３】
構成フィルム１００質量％中に、有機滑剤を０．１質量％以上５質量％以下含むことを特徴とする、請求項１又は２に記載の多重フィルム。
【請求項４】
構成フィルム１００質量％中に、無機粒子を１質量％以上１０質量％以下含むことを特徴とする、請求項１〜３のいずれかに記載の多重フィルム。
【請求項５】
構成フィルム中の生分解性樹脂は、少なくともポリ乳酸を含み、
更にポリ乳酸以外の脂肪族ポリエステルおよび／または脂肪族芳香族ポリエステルを含むことを特徴とする、請求項１〜４のいずれかに記載の多重フィルム。
【請求項６】
請求項１〜５のいずれかに記載の多重フィルムからなる農業用フィルム。
【発明の詳細な説明】
【技術分野】
【０００１】
本発明は、特にインフレーション製膜法において良好な品位の得られる生分解性樹脂を含む多重フィルムであり、２枚以上の相互にラミネートされていない自由に横すべりすることができるフィルムがなる多重フィルムに関する。
【背景技術】
【０００２】
近年、大気中の炭酸ガス濃度増加による地球温暖化問題が世界的な問題となりつつあり、各産業分野においても、大気中への炭酸ガス排出量を削減する技術の開発が盛んに行われている。プラスチック製品の分野においては、従来、汎用の石油由来原料から製造されたプラスチックが使用後に焼却されるなどして大気中へ炭酸ガスとして放出されてきたが、近年、本来大気中の炭素源（炭酸ガス）に由来する植物由来原料のプラスチックが注目されている。中でも、透明性に優れ、コスト面でも比較的有利なポリ乳酸の実用化に向けた研究開発が盛んである。
【０００３】
ポリ乳酸を、ポリエチレンなどのポリオレフィンに代表される軟質フィルム用途に適用しようとすると柔軟性や耐衝撃性に欠けるため、これらの特性を改善し実用化するために各種の試みがなされている。例えば、特許文献１には、柔軟性、耐衝撃性、寸法安定性に優れ、かつ耐ブロッキング性、耐ブリード性に優れた、特にインフレーション製膜法において良好な品位の得られるポリ乳酸系樹脂フィルムが開示されている。
【０００４】
特許文献２には、２層以上の相互に自由移動できるフィルムが巻回された多重フィルムについて開示されている。
【０００５】
特許文献３には、フィルムを一挙に２枚以上製膜し、しかも製膜した全てのフィルムを使用に耐えるような特性となすためのポリエステルフィルムの製造プロセスについて開示されている。
【０００６】
特許文献４には、ポリ乳酸などの生分解性ポリマーからなる延伸フィルムからなり、片面は透明で宛先及び内容物の情報を開封することなく供与でき、他面は隠蔽性がある郵便配送用に優れた包装袋について開示されている。
【先行技術文献】
【特許文献】
【０００７】
【特許文献１】特開２００９−１３８０８５号公報
【特許文献２】特開平９−２０２７８号公報
【特許文献３】特開２００２−２１０８０４号公報
【特許文献４】特開２００６−３２１５５４号公報
【発明の概要】
【発明が解決しようとする課題】
【０００８】
特許文献１に記載の技術は、柔軟性、耐衝撃性を改善した技術ではあるが、農業用マルチフイルムを畝に展張後、自然現象の風、雨に曝した環境下では、フィルムが破れるなどの問題が発生した。
【０００９】
特許文献２に記載の技術は、生分解性樹脂について開示されておらず、また、多重フィルム中の２枚以上重ねた多重フィルム間の帯電電位については開示されていない。
【００１０】
特許文献３は、共押出した積層フィルムをしかる後に層に剥離して２枚以上のばらばらのフィルムにする製造方法に関するものであり、多重フィルムではない。
【００１１】
特許文献４に記載の技術は、生分解ポリマーからなるフィルムと生分解ポリマーからなるフィルムを重ね合わせて郵便配送用に適した袋について開示されたものである。
【００１２】
このように、従来技術では風、雨により破断しやすく耐衝撃性が十分でなく、２枚以上重ねた生分解性の多重フィルムに関しては未だ十分な特性のフィルムは得られていなかった。
【００１３】
そこで本発明は、お互いに融着も接着もされずに相合に自由移動できる２枚以上のフィルムを重ねた多重フィルムを提供するものである。
【課題を解決するための手段】
【００１４】
本発明は、上記課題を解決するために、次のような手段を採用するものである。すなわち以下である。
【００１５】
主として生分解性樹脂からなるフィルムを、２枚以上重ねた多重フィルムであって（以下、多重フィルム中の各フィルム（主として生分解性樹脂からなるフィルム）を、単に構成フィルムという）、下記の条件（Ａ）及び（Ｂ）を満足する多重フィルム。
（Ａ）多重フィルム中の構成フィルム間の帯電電位が０．３〜１５ｋＶである。
（Ｂ）多重フィルムを重ねた際の、多重フィルム間の帯電電位が２．０ｋＶ以下である。
【発明の効果】
【００１６】
本発明は、２枚以上の相互にラミネートされていない自由に横すべりすることができる特性を有する生分解性多重フィルムである。すなわち融着も接着もされていない非ラミネート状態にあり、農林業用途、ゴミ袋や堆肥袋、あるいは各種包装用途などに用いることができる。
【発明を実施するための形態】
【００１７】
本発明の多重フィルムは、主として生分解性樹脂からなるフィルムを、２枚以上重ねたフィルムである。ここで、多重フィルム中の各フィルム（主として生分解性樹脂からなるフィルム）を、単に構成フィルムという。
【００１８】
本発明の多重フィルムは、構成フィルムを２枚以上重ねたフィルムである。多重フィルム中の構成フィルムの枚数は、２枚以上４枚以下が好ましく、２枚であることが特に好ましい。
【００１９】
本発明の多重フィルムは、構成フィルムを２枚以上重ねたフィルムである。ここで、重ねるとは、僅かな力を加えることで相互に自由に移動できる状態にあり、密着されていないことを意味する。つまり、融着や接着がされていない、非ラミネート状態であることを意味する。  
【００２０】
本発明の多重フィルム中の構成フィルムは、主として生分解性樹脂からなる。ここで主として生分解性樹脂からなるとは、構成フィルムの全成分１００質量％において、生分解性樹脂を６０質量％以上１００質量％以下含むことを意味する。構成フィルム中の生分解性樹脂が６０重量％未満しか含まれない場合は、本発明が目的とする、植物由来原料の実用化技術としては不十分である。
【００２１】
構成フィルムは、主として生分解性樹脂からなるフィルムであるが、ここでいう生分解性樹脂は、特に限定されるものではない。具体的に生分解性樹脂としては、例えばポリ乳酸、ポリ乳酸以外の脂肪族ポリエステル（ポリブチレンサクシネート、ポリブチレンサクシネート／アジペート、ポリエチレンサクシネート）、脂肪族芳香族ポリエステル、ポリエチレングリコール／プロピレングリコール等のポリエーテル、多糖類（デンプン、酢酸セルロースなど）等が挙げられる。
【００２２】
本発明におけるポリ乳酸としては、乳酸の構造単位がＬ−乳酸であるポリＬ−乳酸、構造単位がＤ−乳酸であるポリＤ−乳酸、Ｌ−乳酸とＤ−乳酸との共重合体であるポリＤＬ−乳酸、またはこれらの混合体が挙げられ、重量平均分子量が５万〜３０万であるものが好ましい。
【００２３】
ポリ乳酸の重量平均分子量を少なくとも５万とすることで、該ポリ乳酸を含んだ組成物をフィルムに加工した際には、機械的物性が優れたものとすることができる。
【００２４】
ポリ乳酸以外の脂肪族ポリエステル、脂肪族芳香族ポリエステルとしては、例えば、ポリグリコール酸、ポリ（３−ヒドロキシブチレート）、ポリ（３−ヒドロキシブチレート・３−ヒドロキシバリレート）、ポリカプロラクトン、あるいはエチレングリコール、１，４−ブタンジオールなどの脂肪族ジオールとコハク酸、アジピン酸などの脂肪族ジカルボン酸よりなる脂肪族ポリエステル、さらにはポリ（ブチレンサクシネート・テレフタレート）、ポリ（ブチレンアジペート・テレフタレート）などの脂肪族ポリエステルと芳香族ポリエステルの共重合体、ポリビニルアルコールなどが挙げられる。なかでも、耐衝撃性と生分解性の両方に改良効果が大きいものとして、ポリブチレンサクシネートやポリブチレンサクシネート・アジペートなどのポリブチレンサクシネート系樹脂が好ましく用いられる。
【００２５】
本発明は、主として生分解性樹脂からなるフィルムである構成フィルムを、２枚以上重ねた多重フィルムであり、多重フィルム中の構成フィルム間の帯電電位が０．３〜１５ｋＶであることが重要である。多重フィルム中の構成フィルム間の帯電電位は、好ましくは１〜１０ｋＶ、さらに好ましくは３〜８ｋＶである。構成フィルム間の帯電電位が０．３ｋＶ未満になると、２枚以上重ねた多重フィルム中の構成フィルム同士が密着せず、剥がれやすい状態になる。一方、構成フィルム間の帯電電位が１５ｋＶよりも大きくなると、構成フィルムが密着し、かつ、剥がすことが容易にできなくなり、本発明の目的を満足できなくなる。
【００２６】
多重フィルム中の構成フィルム間の帯電電位は、各構成フィルム中の有機滑剤の量と関係している。つまり、各構成フィルム中の有機滑剤の量が少ない場合（具体的には、構成フィルム１００質量％中に、有機滑剤が０質量％以上０．１質量％未満の場合）は、多重フィルム中の構成フィルム間の帯電電位は１５ｋＶよりも大きくなり、構成フィルム同士が剥がれにくくなり、特に構成フィルムが有機滑剤を含有しない場合は、多重フィルム中の構成フィルム同士が剥がれなくなる。また、各構成フィルム中の有機滑剤の含有量を増やすと、構成フィルム間の帯電電位が下がり、剥がれやすくなる。
【００２７】
つまり、多重フィルム中の構成フィルム間の帯電電位を０．３〜１５ｋＶに制御するためには、構成フィルム１００質量％中に有機滑剤を０．１質量％以上５質量％以下含むことが好ましい。
【００２８】
一方、多重フィルムを重ねた際の、多重フィルム間の帯電電位は２．０ｋＶ以下であることが重要である。多重フィルムを重ねた際の、多重フィルム間の帯電電位が２．０ｋＶを超えると、製品ロールからの巻き出しの際に巻き出しにくくなる問題が発生する。多重フィルム間の帯電電位は、構成フィルム中の無機粒子の含有量と関係する。多重フィルムを重ねた際の、多重フィルム間の帯電電位がより好ましくは０ｋＶ〜１．０ｋＶである。
【００２９】
構成フィルム中の無機粒子の含有量が少ないと、多重フィルム間の帯電電位が上がり、巻き出しにくくブロッキング状態となる。また、構成フィルム中の無機粒子の含有量を増やすと、帯電電位は下がり巻き出しやすくなるが、無機粒子の量を増やしすぎると巻きずれを起こしやすく、フィルムをロール状に巻く際に障害となることがある。
【００３０】
つまり、多重フィルムを重ねた際の、多重フィルム間の帯電電位を２．０ｋＶ以下に制御するためには、構成フィルム１００質量％中に無機粒子を１質量％以上１０質量％以下含むことが好ましい。
本発明の多重フィルムは、両方の面の平均表面粗さＳＲａが０．０７μｍ以上０．７μｍ以下であることが好ましく、より好ましくは表面粗さＳＲａが０．１５μｍ以上０．５μｍ以下である。多重フィルムのＳＲａが０．０７μｍ未満の場合、多重フィルムの表面に転写状欠点や突起状欠点が発生することがあり、一方、０．７μｍを越えると、多重フィルムが巻きずれを発生しやすく、多重フィルムをロール状に巻く際に障害となることがある。多重フィルムの両方の面の平均表面粗さＳＲａを０．０７〜０．７μmに保つためには、無機粒子や有機粒子について、平均粒径が０．１〜２０μmの粒子を、構成フィルム１００質量％中１〜１５質量％含むことが好ましい。
本発明の多重フィルム中の構成フィルムは、構成フィルム１００質量％中に有機滑剤を０．１質量％以上５質量％以下含むことが好ましい。より好ましくは、構成フィルム１００質量％中に有機滑剤を０．５質量％以上３質量％以下含む態様である。構成フィルム１００質量％中に有機滑剤が０．１質量％未満の場合、チップ状物の取り扱い性に劣り、特に乾燥時にブロッキングが起こることがある。また、構成フィルム１００質量％中に有機滑剤が５質量％を超える場合、有機滑剤のブリードアウトが起こりやすく、やはり乾燥時にブロッキングが起こりやすく、また溶融粘度の低下や加工性の悪化、あるいはフィルムとした際のブリードアウトやヘイズアップなどの外観不良の問題も発生し易い。
【００３１】
有機滑剤としては、例えば、流動パラフィン、天然パラフィン、合成パラフィン、ポリエチレンなどの脂肪族炭化水素系、ステアリン酸、ラウリル酸、ヒドロキシステアリン酸、硬性ひまし油などの脂肪酸系、ステアリン酸アミド、オレイン酸アミド、エルカ酸アミド、ラウリン酸アミド、エチレンビスステアリン酸アミド、エチレンビスオレイン酸アミド、エチレンビスラウリン酸アミドなどの脂肪酸アミド系、ステアリン酸アルミ、ステアリン酸鉛、ステアリン酸カルシウム、ステアリン酸マグネシウムなどの脂肪酸金属塩、グリセリン脂肪酸エステル、ルビタン脂肪酸エステルなどの多価アルコールの脂肪酸（部分）エステル系、ステアリン酸ブチルエステル、モンタンワックスなどの長鎖エステルワックスなどの長鎖脂肪酸エステル系などが挙げられる。中でも有機滑剤としては、ポリ乳酸との適度な相溶性から少量で効果の得られやすい、ステアリン酸アミドやエチレンビスステアリン酸アミドが好ましい。
【００３２】
本発明の多重フィルム中の構成フィルムは、構成フィルム１００質量％中に、無機粒子を１質量％以上１０質量％以下含むことが、加工品の易滑性や耐ブロッキング性の向上にから好ましい。より好ましくは、構成フィルム１００質量％中に無機粒子を２質量％以上４質量％以下含む態様である。
【００３３】
無機粒子としては、特に限定されないが、シリカ等の酸化ケイ素、炭酸カルシウム、炭酸マグネシウム、炭酸バリウム等の各種炭酸塩、硫酸カルシウム、硫酸バリウム等の各種硫酸塩、カオリン、タルク等の各種複合酸化物、リン酸リチウム、リン酸カルシウム、リン酸マグネシウム等の各種リン酸塩、酸化アルミニウム、酸化チタン、酸化ジルコニウム等の各種酸化物、フッ化リチウム等の各種塩等からなる微粒子を使用することができる。無機粒子の平均粒径は、特に限定されないが、０．０１〜５μｍが好ましく、より好ましくは０．０５〜４μｍ、最も好ましくは０．０８〜３μｍである。
【００３４】
構成フィルムには、可塑剤を含有させることで、多重フィルムに対して柔軟性や収縮特性を付与することができる。構成フィルム中の可塑剤の含有量は、構成フィルム１００質量％中に５質量％以上３０質量％以下である。可塑剤としては、例えば、フタル酸ジエチル、フタル酸ジオクチル、フタル酸ジシクロヘキシルなどのフタル酸エステル系、アジピン酸ジ−１−ブチル、アジピン酸ジ−ｎ−オクチル、セバシン酸ジ−ｎ−ブチル、アゼライン酸ジ−２−エチルヘキシルなどの脂肪族二塩基酸エステル系、リン酸ジフェニル−２−エチルヘキシル、リン酸ジフェニルオクチルなどのリン酸エステル系、アセチルクエン酸トリブチル、アセチルクエン酸トリ−２−エチルヘキシル、アセチルクエン酸トリブチルなどのヒドロキシ多価カルボン酸エステル系、アセチルリシノール酸メチル、ステアリン酸アミルなどの脂肪酸エステル系、グリセリントリアセテート、トリエチレングリコールジカプリレートなどの多価アルコールエステル系、エポキシ化大豆油、エポキシ化アマニ油脂肪酸ブチルエステル、エポキシステアリン酸オクチルなどのエポキシ系可塑剤、ポリプロピレングリコールセバシン酸エステルなどのポリエステル系可塑剤、ポリアルキレンエーテル系、エーテルエステル系、アクリレート系などが挙げられ、これらのうち複数種以上の可塑剤の混合物も含まれる。
【００３５】
また、食品包装用途や農林業用途においては、一時的にせよコンポスト・農地への未分解物の残留の可能性を考慮すると、米食品衛生局（ＦＤＡ）やポリオレフィン等衛生協議会などから認可された可塑剤であることが好ましい。かかる可塑剤としては、たとえばトリアセチン、エポキシ化大豆油、エポキシ化アマニ油、エポキシ化アマニ油脂肪酸ブチルエステル、アジピン酸系脂肪族ポリエステル、アセチルクエン酸トリブチル、アセチルリシノール酸エステル、グリセリン脂肪酸エステル、ショ糖脂肪酸エステル、ソルビタン脂肪酸エステル、アジピン酸ジアルキルエステル、ビス（アルキルジグリコール）アジペートまたはポリエチレングリコール等が挙げられる。
【００３６】
さらに、可塑剤のブリードアウト抑制やフィルムのブロッキング抑制、寸法安定性を含む使用前の保管時における耐久性の観点から、構成フィルムに使用する可塑剤は、例えば数平均分子量１，０００以上のポリエチレングリコールなど、常温で固体状であることが好ましい。同様の観点から、構成フィルムに使用する可塑剤は、可塑化成分としてポリエーテル系セグメントおよび／またはポリエステル系セグメントを含有し、かつ一分子中に数平均分子量が１，２００以上１０，０００以下のポリ乳酸セグメントを一つ以上有するブロック共重合体であることがさらに好ましい。
【００３７】
本発明においては、構成フィルム中の生分解性樹脂は、少なくともポリ乳酸を含み、更にポリ乳酸以外の脂肪族ポリエステルおよび／または脂肪族芳香族ポリエステルを含むことが好ましい。このような構成フィルムを用いて多重フィルムとすることで、本発明の多重フィルムは、特にインフレーション製膜法において安定したバブルを形成し、巻き姿も向上させることができる。構成フィルム中のポリ乳酸の含有量は、構成フィルム１００質量％中に５５質量％以上９５質量％以下であることが好ましい。また、構成フィルム中の脂肪族ポリエステルおよび／または脂肪族芳香族ポリエステルの含有量は、構成フィルム１００質量％中に脂肪族ポリエステルおよび／または脂肪族芳香族ポリエステルを５質量％以上４５質量％以下含むことが好ましい。ここで構成フィルムが、脂肪族ポリエステルおよび脂肪族芳香族ポリエステルの両方を含む場合には、脂肪族ポリエステルと脂肪族芳香族ポリエステルの合計量が、構成フィルム１００質量％中に５質量％以上４５質量％以下であることが好ましい。脂肪族ポリエステルおよび／または脂肪族芳香族ポリエステルの含有量が、構成フィルム中に５質量％以上であると、主には耐衝撃性の面からその改良効果が得られやすく、４５質量％以下であれば、特に農林業用途における生分解性が必要な分野において、適度な生分解性を付与することができるために好ましい。
【００３８】
本発明の多重フィルム中の構成フィルムには、本発明の効果を損なわない範囲で前述した以外の成分を含有してもよい。例えば、公知の酸化防止剤、紫外線安定化剤、着色防止剤、艶消し剤、消臭剤、難燃剤、耐候剤、帯電防止剤、抗酸化剤、イオン交換剤、結晶核剤、着色顔料等を必要に応じて含有させてもよい。
【００３９】
本発明の多重フィルムをインフレーション法により製造する場合は、例えば、本発明の構成フィルムの原料となる組成物を、ベント孔付き２軸押出機にて溶融押出して環状ダイスに導き、環状ダイスから押出して、内部には乾燥エアーを供給して風船状（バブル）に形成し、さらにエアーリングにより均一に空冷固化させ、ニップロールでフラットに折りたたみながら所定の引き取りながら重ねて多重フィルムをつくる。その後、必要に応じて両端、または片方の端を切り開いて巻き取れば良い。
【００４０】
また本発明の農業用フィルムは、前述の本発明の多重フィルムからなる。本発明の多重フィルムは、展張時にフィルム１枚であれば、風、雨により破れが発生するが、多重フィルムにすることによって、破れを防止でき、雑草が生えにくくなり、また、地温を上げることができるため、本発明の多重フィルムは農業用フィルムとして好適に用いることができる。
【実施例】
【００４１】
以下、実施例によって本発明を詳細に説明するが、本発明は以下の実施例により限定されるものではない。
［測定及び評価方法］
（１）帯電電位
シムコジャパン（株）製の電気測定器により、構成フィルム間の帯電電位及び多重フィルム間の帯電電位を測定した。測定距離は２５ｍｍとして、電気測定器のタイプはＦＭＸ−００１を使用した。ＦＭＸ−００１は、センサー部に表面電位センサーを用いて帯電物体からの電界を検出して、その値を換算することで帯電物体の電位を測定する。
【００４２】
構成フィルム間の帯電電位を測定する際には、構成フィルムの両端を持って、徐々に１８０度剥がして、剥がした面に測定器センサー部を２５ｍｍの距離まで近づけて帯電電位を測定して５回の測定結果を平均して用いた。
【００４３】
多重フィルム間の帯電電位を測定する際には、多重フィルムの上下に測定器センサー部を２５ｍｍの距離まで近づけて帯電電位を測定して５回の測定結果を平均して用いた。
（２）多重フィルムの平均表面粗さ（ＳＲa）
小坂研究所製の触針式３次元粗さ計ＥＴ４０００ＡＫを用い、以下の条件で多重フィルムの表面および裏面の表面粗さ（ＳＲａ）を測定した。測定はそれぞれ２回行い、両面それぞれの平均値を平均表面粗さとして採用した。
【００４４】
測定力：１００Ｎ、Ｘピッチ：１．００μm、Ｙピッチ：５μm、Ｚ測定倍率：20000倍、Ｘ送り速さ：０．１ｍｍ／ｓｅｃ、低域カット：０．２５mm、高域カット：Ｒ＋Ｗ、レベリング：未処理
測定は２回行い、平均値を用いた。
【００４５】
（３）構成フィルム平均厚さ：Ｔａ（μｍ）
構成フィルムのフィルム平均厚さを測定する際には、構成フィルムの両端を持って、徐々に１８０度剥がして、剥がしたフィルム厚みを測定した。フィルム厚さは、フィルムサンプルの幅方向に沿って、一方の端部からもう一方の端部まで１０ｃｍ間隔で各位置の厚さを測定した。測定はＪＩＳ  Ｂ７５０３（最新改定：２０１１年３月２２日）に従いダイヤルゲージにより行い平均厚みを構成フィルム平均厚さ：Ｔａ（μｍ）とした。
【００４６】
（４）多重フィルム平均厚さ：Ｔｂ（μｍ）
多重フィルムのフィルム平均厚さを測定する際には、構成フィルムが重なった状態の厚さを測定した。フィルム厚さは、フィルムサンプルの幅方向に沿って、一方の端部からもう一方の端部まで１０ｃｍ間隔で各位置の厚さを測定した。測定はＪＩＳ  Ｂ７５０３（最新改定：２０１１年３月２２日）に従いダイヤルゲージにより行い平均厚みを構成フィルム平均厚さ：Ｔｂ（μｍ）とした。
（５）多重フィルムの引張弾性率（ＭＰａ）、伸度（％）
試験方向を長手方向として１５０ｍｍ（長手方向）×１０ｍｍ（幅方向）に切り出し、温度２３℃、湿度６５％ＲＨの雰囲気下において測定を行った。テンシロン万能試験機ＵＴＣ−１００型（オリエンテック社製）を用い、チャック間初期長５０ｍｍ、引張速度３００ｍｍ／分の条件で引張試験を行い、応力−歪み曲線の最初の直線部分を用いて、直線上の２点間の応力の差を同じ２点間の歪みの差で除し、計５回の試験について平均値を求め、これを長手方向の引張弾性率とした。また、応力−歪み曲線より試料の破断した際の歪みを読みとり、計５回の試験について平均値を求め、これを長手方向の伸度とした。
【００４７】
同様の方法によって、幅方向についても測定した。
【００４８】
（６）多重フィルムのインパクト強度（ｋｇf・ｃｍ）
フィルムインパクトテスター（東洋精機社製）により、直径１／２インチの半球状衝撃頭を用い、温度２３℃、湿度６５％ＲＨの雰囲気下においてインパクト強度の測定を行った。測定は１水準につき５回行い、５回の測定の平均値から求めた。さらに、平均厚さ：Ｔｂ（μｍ）で割り返し、単位厚み当たりの値として求めた。
【００４９】
（７）ロール巻き姿、外観
多重フィルムのロール状サンプルを、温度２３℃、湿度６５％ＲＨの雰囲気下において３日間保管の後、ロール状サンプルの幅方向において、巻径が最大の位置と最小の位置でその大きさを測定し、巻径の最大値と最小値の差の、最小値に対する割合：Ｄ（％）を求め、以下の基準で判断した。
◎：Ｄ≦１％
○：１％＜Ｄ≦３．０％
△：３．０％＜Ｄ≦５．０％
×：５．０％＜Ｄ
（８）巻出し性
多重フィルムのロール状サンプルを、温度２３℃、湿度６５％ＲＨの雰囲気下において３日間保管の後、ロール状サンプルの紙管に、紙管の内径より小さい直径の鉄製軸を通し、鉄製軸の両端をフックにかけてロールを水平に、且つ自由に回転できる状態で掛け、多重フィルムを５ｍ／分の速度で巻き出した際の巻出しの様子を目視にて観察し、以下の基準にて判断した。
◎：問題なく滑らかに巻き出すことができる。
○：時々不連続な巻出しとなる。（時々＝1回／数１０ｍ）
△：断続的に不連続な巻出しとなる。(断続的＝１回／数ｍ）
×：巻出し時にフィルムが引張られ変形したり破れる。
【００５０】
（９）展張性
多重フィルムからなる農業用マルチフィルムとして展張性を確認する場合は、長野県の圃場（土壌タイプ：表層腐食質黒ボク土、気温：１０℃）にて、マルチャー付きのトラクターを用いて、畝立てと同時に展張を実施し、畝の形状は畝幅６０ｃｍ、畝高３５ｃｍ程の断面が半円状の畝とした。５０ｍの展張を行い、下記基準にて展張性を判定した。なお、展張テストを行った圃場はやや粘土質で、直径３ｃｍ以上の比較的固い土塊を多数含んでいた。
下記基準にて展張性を判定した。
○：展張の際に破れることはなく、問題なく展張できる。
△：展張の際に２回以下の頻度で一部破れるが、実用面では問題ない。
×：○又は△に該当しない。
【００５１】
（１０）展張後の耐久性
移植から３ヶ月後の７月上旬に、多重フィルムからなる農業用マルチフィルムの破れの有無を目視にて観察し、以下の基準にて「展張後の耐久性」を判断した。
○：直径２ｃｍの球が通り得る大きさの穴や破れが、畝長５０ｍ中で２箇所以下
△：直径２ｃｍの球が通り得る大きさの穴や破れが、畝長５０ｍ中で３箇所以上１０箇所以下
×：直径２ｃｍの球が通り得る大きさの穴や破れが、畝長５０ｍ中で１１箇所以上
[使用したポリ乳酸系樹脂]
（ポリ乳酸ＰＬ１）
ポリ乳酸（ＮａｔｕｒｅＷｏｒｋｓ社製、商品名「ＮａｔｕｒｅＷｏｒｋｓ４０６０Ｄ」（重量平均分子量：１８万、Ｌ体／Ｄ体：８８／１２））、融点＝なし
（ポリ乳酸ＰＬ２）
ポリ乳酸（ＮａｔｕｒｅＷｏｒｋｓ社製、商品名「ＮａｔｕｒｅＷｏｒｋｓ４０３２Ｄ」（重量平均分子量：１８万、Ｌ体／Ｄ体：９９／１））、融点＝１６６℃、
［使用した可塑剤］
（可塑剤ＰＳ１）
数平均分子量８，０００のポリエチレングリコール（三洋化成工業製、商品名“ＰＥＧ−８０００”）６２質量部とＬ−ラクチド３８質量部とオクチル酸スズ０．０５質量部を混合し、窒素雰囲気下１６０℃で３時間重合することで、ポリエチレングリコールの両末端に数平均分子量２，５００のポリ乳酸セグメントを有する可塑剤ＰＳ１を得た。可塑剤ＰＳ１を得た後に、すぐに防湿梱包をおこなって保管した。水分量を測定すると、１６５０ｐｐｍ（質量基準）であった。
【００５２】
［使用した脂肪族ポリエステル樹脂、脂肪族芳香族ポリエステル樹脂］
（ポリエステルＰＡ１）
ポリブチレンアジペート・テレフタレート樹脂（ＢＡＳＦ製、商品名“エコフレックス”）
（ポリエステルＰＡ２）
ポリブチレンサクシネート・アジペート系樹脂（昭和高分子社製、商品名“ビオノーレ”＃３００１）
（ポリエステルＰＡ３）
ポリブチレンサクシネート・アジペート系樹脂（三菱化学社製、商品名“ＧＳＰｌａ”ＡＤ９２Ｗ）
［使用した無機粒子］
（無機粒子ＰＴ１）
炭酸カルシウム（丸尾カルシウム社製、商品名「カルテックスＲ」）
［使用した有機滑剤］
（有機滑剤ＳＬ１）
ステアリン酸アミド（日本油脂社製、商品名“アルフローＳ−１０”）
［ポリ乳酸系樹脂フィルムの作成］
（実施例１）
ポリ乳酸ＰＬ１を３３質量％、ポリ乳酸ＰＬ２を１３質量％、ポリエステルＰＡ１を３０質量％、可塑剤ＰＳ１を２０質量％、無機粒子ＰＴ１を４質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００５３】
このチップを温度１００℃、露点−２５℃の除湿熱風にて５時間乾燥した。
【００５４】
このチップでインフレーション製膜を行った。インフレーション製膜の条件は、押出機シリンダー温度１９０℃のスクリュー径６５ｍｍの一軸押出機に供給し、直径２５０ｍｍ、リップクリアランス１．３ｍｍ、温度１６５℃のスパイラル型環状ダイスより、ブロー比：３．４にてバルブ状に上向きに押出し、冷却リングにより空冷し、ダイス上方のニップロールで折りたたみながら２０ｍ／分にて、引き取り、両端部をエッジカッターにて切断して２枚重ねてワインダーにてフィルムを巻き取った。吐出量の調整により最終厚みが１０μｍ構成フィルムの２枚重ねの多重フィルムを得た。
【００５５】
得られたフィルムの評価結果を表１−１に示した。
【００５６】
（実施例２）
ポリ乳酸ＰＬ１を４３質量％、ポリ乳酸ＰＬ２を１３質量％、ポリエステルＰＡ１を３０質量％、可塑剤ＰＳ１を１０質量％、無機粒子ＰＴ１を４質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００５７】
このチップを温度１００℃、露点−２５℃の除湿熱風にて５時間乾燥した。
【００５８】
以下、実施例１と同様に製膜、フィルム評価を行い、結果を表１−１に示した。
【００５９】
（実施例３）
ポリ乳酸ＰＬ１を２３質量％、ポリ乳酸ＰＬ２を１３質量％、ポリエステルＰＡ１を３０質量％、可塑剤ＰＳ１を３０質量％、無機粒子ＰＴ１を４質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００６０】
このチップを温度１００℃、露点−２５℃の除湿熱風にて５時間乾燥した。
【００６１】
以下、実施例１と同様に製膜、フィルム評価を行い、結果を表１−１に示した。
【００６２】
（実施例４）
ポリ乳酸ＰＬ１を１３質量％、ポリ乳酸ＰＬ２を３３質量％、ポリエステルＰＡ１を３０質量％、可塑剤ＰＳ１を２０質量％、無機粒子ＰＴ１を４質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００６３】
このチップを温度１００℃、露点−２５℃の除湿熱風にて５時間乾燥した。
【００６４】
以下、実施例１と同様に製膜、フィルム評価を行い、結果を表１−１に示した。
【００６５】
（実施例５）
ポリ乳酸ＰＬ１を２８質量％、ポリ乳酸ＰＬ２を１３質量％、ポリエステルＰＡ１を３０質量％、可塑剤ＰＳ１を２０質量％、無機粒子ＰＴ１を４質量％、有機滑剤ＳＬ１を５．０質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００６６】
このチップを温度１００℃、露点−２５℃の除湿熱風にて５時間乾燥した。
【００６７】
以下、実施例１と同様に製膜、フィルム評価を行い、結果を表１−１に示した。
【００６８】
（実施例６）
ポリ乳酸ＰＬ１を３３質量％、ポリ乳酸ＰＬ２を１３質量％、ポリエステルＰＡ２を３０質量％、可塑剤ＰＳ１を２０質量％、無機粒子ＰＴ１を４質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００６９】
このチップを温度１００℃、露点−２５℃の除湿熱風にて５時間乾燥した。
【００７０】
以下、実施例１と同様に製膜、フィルム評価を行い、結果を表１−１に示した。
【００７１】
（実施例７）
ポリ乳酸ＰＬ１を３３質量％、ポリ乳酸ＰＬ２を１３質量％、ポリエステルＰＡ３を３０質量％、可塑剤ＰＳ１を２０質量％、無機粒子ＰＴ１を４質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００７２】
このチップを温度１００℃、露点−２５℃の除湿熱風にて５時間乾燥した。
【００７３】
以下、実施例１と同様に製膜、フィルム評価を行い、結果を表１−１に示した。
【００７４】
（実施例８）
ポリ乳酸ＰＬ１を３６質量％、ポリ乳酸ＰＬ２を１３質量％、ポリエステルＰＡ１を３０質量％、可塑剤ＰＳ１を２０質量％、無機粒子ＰＴ１を１質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００７５】
このチップを温度１００℃、露点−２５℃の除湿熱風にて５時間乾燥した。
【００７６】
以下、実施例１と同様に製膜、フィルム評価を行い、結果を表１−１に示した。
【００７７】
（実施例９）
ポリ乳酸ＰＬ１を３０質量％、ポリ乳酸ＰＬ２を１０質量％、ポリエステルＰＡ１を３０質量％、可塑剤ＰＳ１を２０質量％、無機粒子ＰＴ１を１０質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００７８】
このチップを温度１００℃、露点−２５℃の除湿熱風にて５時間乾燥した。
【００７９】
以下、実施例１と同様に製膜、フィルム評価を行い、結果を表１−１に示した。
【００８０】
（実施例１０）
ポリ乳酸ＰＬ１を２３質量％、ポリ乳酸ＰＬ２を７質量％、ポリエステルＰＡ１を３０質量％、可塑剤ＰＳ１を２０質量％、無機粒子ＰＴ１を２０質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００８１】
このチップを温度１００℃、露点−２５℃の除湿熱風にて５時間乾燥した。
【００８２】
以下、実施例１と同様に製膜、フィルム評価を行い、結果を表１−１に示した。
【００８３】
（実施例１１）
ポリ乳酸ＰＬ１を３３質量％、ポリ乳酸ＰＬ２を１３質量％、ポリエステルＰＡ１を３０質量％、可塑剤ＰＳ１を２０質量％、無機粒子ＰＴ１を４質量％、有機滑剤ＳＬ１を０．１質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００８４】
このチップを温度１００℃、露点−２５℃の除湿熱風にて５時間乾燥した。
【００８５】
以下、実施例１と同様に製膜、フィルム評価を行い、結果を表１−１に示した。
【００８６】
（比較例１）
ポリ乳酸ＰＬ１を３３質量％、ポリ乳酸ＰＬ２を１３質量％、ポリエステルＰＡ１を３０質量％、可塑剤ＰＳ１を２０質量％、無機粒子ＰＴ１を４質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００８７】
このチップを温度１００℃、露点−２５℃の除湿熱風にて５時間乾燥した。
【００８８】
このチップをインフレーション製膜を行った。インフレーション製膜の条件は、押出機シリンダー温度１９０℃のスクリュー径６５ｍｍの一軸押出機に供給し、直径２５０ｍｍ、リップクリアランス１．３ｍｍ、温度１６５℃のスパイラル型環状ダイスより、ブロー比：３．４にてバルブ状に上向きに押出し、冷却リングにより空冷し、ダイス上方のニップロールで折りたたみながら２０ｍ／分にて、引き取り、両端部をエッジカッターにて切断して２枚に切り開き、それぞれワインダーにてフィルムを巻き取った。吐出量の調整により最終厚みが２０μｍのフィルムを得た。
【００８９】
得られたフィルムの評価結果を表１−２に示した。
【００９０】
（比較例２）
ポリ乳酸ＰＬ１を３３質量％、ポリ乳酸ＰＬ２を１３質量％、ポリエステルＰＡ１を３０質量％、可塑剤ＰＳ１を２０質量％、無機粒子ＰＴ１を４質量％、有機滑剤ＳＬ１を０．０８質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００９１】
このチップを温度１００℃、露点−２５℃の除湿熱風にて５時間乾燥した。
【００９２】
このチップをインフレーション製膜を行った。インフレーション製膜の条件は、押出機シリンダー温度１９０℃のスクリュー径６５ｍｍの一軸押出機に供給し、直径２５０ｍｍ、リップクリアランス１．３ｍｍ、温度１６５℃のスパイラル型環状ダイスより、ブロー比：３．４にてバルブ状に上向きに押出し、冷却リングにより空冷し、ダイス上方のニップロールで折りたたみながら２０ｍ／分にて、引き取り、両端部をエッジカッターにて切断して２枚重ねてワインダーにてフィルムを巻き取った。吐出量の調整により最終厚みが１０μｍの２枚重ねの多重フィルムを得た。
【００９３】
得られたフィルムの評価結果を表１−２に示した。
【００９４】
（比較例３）
ポリ乳酸ＰＬ１を３３質量％、ポリ乳酸ＰＬ２を１３質量％、ポリエステルＰＡ１を３０質量％、可塑剤ＰＳ１を２０質量％、無機粒子ＰＴ１を４質量％、有機滑剤ＳＬ１を７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００９５】
このチップを温度１００℃、露点−２５℃の除湿熱風にて５時間乾燥した。
【００９６】
このチップをインフレーション製膜を行った。インフレーション製膜の条件は、押出機シリンダー温度１９０℃のスクリュー径６５ｍｍの一軸押出機に供給し、直径２５０ｍｍ、リップクリアランス１．３ｍｍ、温度１６５℃のスパイラル型環状ダイスより、ブロー比：３．４にてバルブ状に上向きに押出し、冷却リングにより空冷し、ダイス上方のニップロールで折りたたみながら２０ｍ／分にて、引き取り、両端部をエッジカッターにて切断して２枚重ねてワインダーにてフィルムを巻き取った。吐出量の調整により最終厚みが１０μｍの２枚重ねの多重フィルムを得た。
【００９７】
得られたフィルムの評価結果を表１−２に示した。
【００９８】
（比較例４）
ポリ乳酸ＰＬ１を３５質量％、ポリ乳酸ＰＬ２を１５質量％、ポリエステルＰＡ１を３０質量％、可塑剤ＰＳ１を２０質量％、無機粒子ＰＴ１を０．５質量％、有機滑剤ＳＬ１を０．７質量％の混合物をシリンダー温度１９０℃のスクリュー径４４ｍｍの真空ベント付き２軸押出機に供し、真空ベント部を脱気しながら溶融混練し均質化しガット状に押出した後水浴にて冷却固化してカットすることで樹脂組成物のチップを得た。
【００９９】
このチップを温度１００℃、露点−２５℃の除湿熱風にて５時間乾燥した。
【０１００】
このチップをインフレーション製膜を行った。インフレーション製膜の条件は、押出機シリンダー温度１９０℃のスクリュー径６５ｍｍの一軸押出機に供給し、直径２５０ｍｍ、リップクリアランス１．３ｍｍ、温度１６５℃のスパイラル型環状ダイスより、ブロー比：３．４にてバルブ状に上向きに押出し、冷却リングにより空冷し、ダイス上方のニップロールで折りたたみながら２０ｍ／分にて、引き取り、両端部をエッジカッターにて切断して２枚重ねてワインダーにてフィルムを巻き取った。吐出量の調整により最終厚みが１０μｍの２枚重ねの多重フィルムを得た。
【０１０１】
得られたフィルムの評価結果を表１−２に示した。
【０１０２】
【表１−１】
2014122273.tif 000002
【０１０３】
【表１−２】
2014122273.tif 000003